(57)【要約】【課題】出射性および光硬化感度に優れ、かつ硬化膜のカールを抑制できる光硬化性組成物を提供する。【解決手段】アクセプターモノマーとドナーモノマーとを含む光硬化性組成物であって、前記アクセプターモノマーおよび前記ドナーモノマーの少なくとも一方が、脂環式の架橋環または縮合環を有する化合物を含む、光硬化性組成物。【選択図】なし【特許請求の範囲】
【請求項１】
アクセプターモノマーとドナーモノマーとを含む光硬化性組成物であって、
前記アクセプターモノマーおよび前記ドナーモノマーの少なくとも一方が、脂環式の架橋環または縮合環を有する化合物を含む、光硬化性組成物。
【請求項２】
前記脂環式の架橋環または縮合環は、下記化学式（１）で表される環からなる群より選択される、請求項１に記載の光硬化性組成物。
【化１】
2013129692.tif 000030
【請求項３】
前記脂環式の架橋環または縮合環を有する化合物が、下記化学式（２）または下記化学式（３）で表されるドナーモノマーである、請求項２に記載の光硬化性組成物：
【化２】
2013129692.tif 000031
前記化学式（２）および（３）中、
Ａ1およびＡ2は、それぞれ独立して、前記化学式（１）で表される環からなる群より選択される架橋環または縮合環であり、
Ｒ1、Ｒ2、およびＲ3は、それぞれ独立して、炭素数１〜２０の直鎖状もしくは分枝状のアルキレン基、炭素数１〜２０の直鎖状もしくは分枝状のオキシアルキレン基、炭素数２〜２０のアルキレンオキシカルボニル基、または炭素数２〜２０のポリ（アルキレンオキシ）カルボニル基であり、
ｐ1、ｐ2、およびｐ3は、それぞれ独立して、０または１である。
【請求項４】
前記脂環式の架橋環または縮合環を有する化合物が、下記化学式（４）または下記化学式（５）で表されるアクセプターモノマーである、請求項２または３に記載の光硬化性組成物：
【化３】
2013129692.tif 000032
前記化学式（４）および（５）中、
Ａ3およびＡ4は、それぞれ独立して、前記化学式（１）で表される環からなる群より選択される架橋環または縮合環であり、
Ｒ4、Ｒ5、Ｒ6、Ｒ7、Ｒ8、およびＲ9は、それぞれ独立して、炭素数１〜２０の直鎖状もしくは分枝状のアルキレン基、または炭素数１〜２０の直鎖状もしくは分枝状のオキシアルキレン基であり、
Ｅ1、Ｅ2、およびＥ3は、それぞれ独立して、オキシカルボニル基またはカルボニルオキシ基であり、
ｑ1、ｑ2、およびｑ3は、それぞれ独立して、０または１であり、
ｒ1、ｒ2、およびｒ3は、それぞれ独立して、０または１である。
【請求項５】
請求項１〜４のいずれか１項に記載の光硬化性組成物を含む、光硬化性インクジェットインク。
【請求項６】
請求項５に記載の光硬化性インクジェットインクを用いる、画像形成方法。
【発明の詳細な説明】
【技術分野】
【０００１】
本発明は、光硬化性組成物、光硬化性インクジェットインク、および画像形成方法に関する。
【背景技術】
【０００２】
インクジェット記録方法は、比較的簡単な装置で高精細な画像の記録が可能であり、各方面で急速な発展を遂げている。また、使用される用途も多岐に亘り、それぞれの目的にあった記録媒体、あるいはインクジェットインク（以下単にインクとも言う）が使用される。特に、近年では記録速度の大幅な向上がみられ、軽印刷用途にも耐え得る性能を有するプリンタの開発も行われている。
【０００３】
このインクジェット記録方式は、インクジェットヘッドよりインクを吐出し、記録媒体に着弾して、画像を形成する。インクジェットヘッドより吐出させるためには、インクは低粘度であることが必要になる。一方、色の異なった複数のインクが記録媒体上で着弾するため、ブリードと呼ばれる色混ざりを防止するためには、高粘度のインクが必要である。
【０００４】
このジレンマを解決するためのひとつの方法として、光硬化性インクを用いる紫外線硬化型インクジェットが実用化されている。これは、インク中に光硬化性モノマーと光重合開始剤とを加えておき、記録媒体に着弾後に光を照射し、インクを硬化させることで、出射性の確保とブリードの防止を両立させている。しかし、ラジカル重合系は酸素により、カチオン重合系では空気中の水により、それぞれ重合阻害を受けるため、インクジェットのように基材の上に非接触で小液滴のドットを形成する方式では、これらの阻害要因が大きく働く。このため、ラジカル重合系では高照度高光量である大型の紫外線照射装置を用いる必要があり、カチオン重合系では湿度をコントロールする必要があるなどの問題を有する。
【０００５】
このような問題を克服するために、ビニルエーテルをはじめとする電子過多なドナーモノマーと、無水マレイン酸、マレイミドなどの電子不足なアクセプターモノマーとの組み合わせで行う電荷移動錯体重合（ＣＴ重合）を用いる技術が提案されている。この反応は、酸素阻害が少ないことが知られていたが、インクジェットインクとして用いる場合、液体状態で長く保存する必要があるために、無水マレイン酸では保存性が悪く、マレイミドでは溶解性が乏しいために、インクジェットノズルが詰まり、出射出来ないという問題があった。
【０００６】
この問題を解決すべく、特許文献１では、溶解性の高いマレイミド化合物として、分子の中央部にアルキレンオキシドを有するマレイミド化合物を用い、これとビニルエーテル化合物とを組み合わせた光硬化性組成物が提案されている。
【先行技術文献】
【特許文献】
【０００７】
【特許文献１】特開平１１−１２４４０３号公報
【発明の概要】
【発明が解決しようとする課題】
【０００８】
しかしながら、特許文献１に記載の光硬化性組成物を用いたインクジェットインクは、高粘度となり、良好な出射ができず、また、インクを硬化させた後の硬化膜がカールしてしまうという問題があった。
【０００９】
そこで、本発明は、出射性および光硬化感度に優れ、かつ硬化膜のカールを抑制できる光硬化性組成物を提供することを目的とする。
【課題を解決するための手段】
【００１０】
本発明者らは、上記課題を解決すべく、鋭意研究を積み重ねた。その結果、アクセプターモノマーおよびドナーモノマーの少なくとも一方が脂環式の架橋環または縮合環を有する化合物を含む光硬化性組成物により、上記課題が解決することを見出し、本発明を完成するに至った。
【００１１】
本発明の上記目的は、以下の構成により達成される。
【００１２】
１．アクセプターモノマーとドナーモノマーとを含む光硬化性組成物であって、前記アクセプターモノマーおよび前記ドナーモノマーの少なくとも一方が、脂環式の架橋環または縮合環を有する化合物を含む、光硬化性組成物。
【００１３】
２．前記脂環式の架橋環または縮合環は、置換されているかまたは非置換の下記化学式（１）で表される環からなる群より選択される、上記１．に記載の光硬化性組成物。
【００１４】
【化１】
2013129692.tif 000002
【００１５】
３．前記脂環式の架橋環または縮合環を有する化合物が、下記化学式（２）または下記化学式（３）で表されるドナーモノマーである、上記２．に記載の光硬化性組成物：
【００１６】
【化２】
2013129692.tif 000003
【００１７】
前記化学式（２）および（３）中、
Ａ1およびＡ2は、それぞれ独立して、置換されているかまたは非置換の前記化学式（１）で表される環からなる群より選択される架橋環または縮合環であり、
Ｒ1、Ｒ2、およびＲ3は、それぞれ独立して、炭素数１〜２０の直鎖状もしくは分枝状のアルキレン基、炭素数１〜２０の直鎖状もしくは分枝状のオキシアルキレン基、炭素数２〜２０のアルキレンオキシカルボニル基、または炭素数２〜２０のポリ（アルキレンオキシ）カルボニル基であり、
ｐ1、ｐ2、およびｐ3は、それぞれ独立して、０または１である。
【００１８】
４．前記脂環式の架橋環または縮合環を有する化合物が、下記化学式（４）または下記化学式（５）で表されるアクセプターモノマーである、上記２．または３．に記載の光硬化性組成物：
【００１９】
【化３】
2013129692.tif 000004
【００２０】
前記化学式（４）および（５）中、
Ａ3およびＡ4は、それぞれ独立して、置換されているかまたは非置換の前記化学式（１）で表される環からなる群より選択される架橋環または縮合環であり、
Ｒ4、Ｒ5、Ｒ6、Ｒ7、Ｒ8、およびＲ9は、それぞれ独立して、炭素数１〜２０の直鎖状もしくは分枝状のアルキレン基、または炭素数１〜２０の直鎖状もしくは分枝状のオキシアルキレン基であり、
Ｅ1、Ｅ2、およびＥ3は、それぞれ独立して、オキシカルボニル基またはカルボニルオキシ基であり、
ｑ1、ｑ2、およびｑ3は、それぞれ独立して、０または１であり、
ｒ1、ｒ2、およびｒ3は、それぞれ独立して、０または１である。
【００２１】
５．上記１．〜４．のいずれか１つに記載の光硬化性組成物を含む、光硬化性インクジェットインク。
【００２２】
６．上記５．に記載の光硬化性インクジェットインクを用いる、画像形成方法。
【発明の効果】
【００２３】
本発明によれば、出射性および光硬化感度に優れ、かつ硬化膜のカールを抑制できる光硬化性組成物が提供されうる。
【発明を実施するための形態】
【００２４】
本発明は、アクセプターモノマーとドナーモノマーとを含む光硬化性組成物であって、前記アクセプターモノマーおよび前記ドナーモノマーの少なくとも一方が、脂環式の架橋環または縮合環を有する化合物を含む、光硬化性組成物である。
【００２５】
また、本発明は、本発明の光硬化性組成物を含む、光硬化性インクジェットインクである。
【００２６】
本発明の光硬化性組成物は、ドナーモノマーおよびアクセプターモノマーを有しており、この光硬化性組成物は、クリアインクとして用いることも可能である。また、本発明の光硬化性インクジェットインクは、本発明の光硬化性組成物に加えて、着色剤および必要に応じて顔料分散剤を有している。本発明の光硬化性組成物および光硬化性インクジェットインクは、光硬化感度や保存安定性の観点から、光ラジカル重合開始剤やラジカル重合禁止剤等を有していてもよい。
【００２７】
ＣＴ重合を用いる光硬化性インクジェットインクの出射性を改善するために、特許文献１では、溶解性の高いマレイミド化合物として、分子の中央部にアルキレンオキシドを有するマレイミド化合物を用い、これとビニルエーテル化合物とを組み合わせた光硬化性組成物が提案されている。しかしながら、特許文献１に記載の光硬化性組成物は、高粘度となり、良好な出射ができず、また、インクを硬化させた後の硬化膜がカールしてしまうという問題がある。
【００２８】
この硬化膜のカールが大きくなる理由としては、硬化の際の重合速度が速くなるため、形成されたポリマー鎖に十分な空間を与える間もなく硬化膜が形成されてしまい、その結果、硬化膜がカールするものと推定される。この対策として、分子間に十分な空間を与えるためにマレイミド化合物の分子量を大きくすることも考えられるが、インクの粘度が上昇し、出射性が低下するという問題があった。
【００２９】
これに対し、本発明の光硬化性組成物は、ドナーモノマーおよびアクセプターモノマーの少なくとも一方が、脂環式の架橋環または縮合環を有する化合物を含む。このような環構造を有する嵩高い化合物を用いることにより、硬化直後の硬化膜は自由空間を有することになり、その結果硬化膜のカールが緩和し、さらに出射性や光硬化感度にも優れた光硬化性組成物が得られるものと考えられる。
【００３０】
なお、上記メカニズムは推測によるものであり、本発明は、上記メカニズムに何ら制限されるものではない。
【００３１】
本発明に係る前記脂環式の架橋環または縮合環を有する化合物は、特に制限されないが、具体的には、置換されているかまたは非置換の下記化学式（Ａ）で表される脂環式の架橋環または縮合環からなる群より選択される環を有する化合物が挙げられる。
【００３２】
【化４】
2013129692.tif 000005
【００３３】
より好ましくは、本発明に係る前記脂環式の架橋環または縮合環を有する化合物は、置換されているかまたは非置換の下記化学式（１）で表される脂環式の架橋環または縮合環からなる群より選択される環を有する。
【００３４】
【化５】
2013129692.tif 000006
【００３５】
前記化学式（Ａ）および前記化学式（１）で表される環は、置換基で置換されていてもよい。置換基の例としては、例えば、炭素数１〜２０の直鎖状もしくは分枝状のアルキル基、炭素数１〜２０の直鎖状もしくは分枝状のヒドロキシアルキル基、ヒドロキシ基、カルボキシル基、炭素数２〜２０のアルコキシカルボニル基等が挙げられる。
【００３６】
本発明の光硬化性組成物は、ドナーモノマーおよびアクセプターモノマーの少なくとも一方が、脂環式の架橋環または縮合環を有する化合物を含む。その形態としては、（１）ドナーモノマーが脂環式の架橋環または縮合環を有する化合物を含み、アクセプターモノマーが脂環式の架橋環または縮合環を有する化合物を含まない形態；（２）アクセプターモノマーが脂環式の架橋環または縮合環を有する化合物を含み、ドナーモノマーが脂環式の架橋環または縮合環を有する化合物を含まない形態；（３）ドナーモノマーおよびアクセプターモノマーが共に脂環式の架橋環または縮合環を有する化合物を含む形態、が挙げられる。これらの形態の中でも、モノマーの入手容易性などの観点から、（１）の形態が好ましい。
【００３７】
以下、本発明の光硬化性組成物に用いられるドナーモノマーおよびアクセプターモノマーについて、詳細に説明する。
【００３８】
〔ドナーモノマー〕
本発明の光硬化性組成物はドナーモノマーを含む。ドナーモノマーが、前記脂環式の架橋環または縮合環を有する化合物を含む場合、脂環式の架橋環または縮合環を有する化合物（以下、環構造を有するドナーモノマーとも称する）の具体例としては、下記化学式（２）または（３）で表される化合物が好ましく挙げられる。
【００３９】
【化６】
2013129692.tif 000007
【００４０】
前記化学式（２）および（３）中、
Ａ1およびＡ2は、それぞれ独立して、置換されているかまたは非置換の前記化学式（１）で表される環からなる群より選択される架橋環または縮合環であり、
Ｒ1、Ｒ2、およびＲ3は、それぞれ独立して、炭素数１〜２０の直鎖状もしくは分枝状のアルキレン基、炭素数１〜２０の直鎖状もしくは分枝状のオキシアルキレン基、炭素数２〜２０のアルキレンオキシカルボニル基、または炭素数２〜２０のポリ（アルキレンオキシ）カルボニル基であり、
ｐ1、ｐ2、およびｐ3は、それぞれ独立して、０または１である。
【００４１】
前記化学式（２）および（３）中のＲ1、Ｒ2、およびＲ3として用いられうる直鎖状または分枝状の炭素数１〜２０のアルキレン基の例としては、例えば、メチレン基、エチレン基、プロピレン基、イソプロピレン基、ブチレン基、イソブチレン基、ｓｅｃ−ブチレン基、ｔｅｒｔ−ブチレン基、ペンチレン基、イソペンチレン基、ネオペンチレン基、へキシレン基、へプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、エイコシレン基等が挙げられる。
【００４２】
前記化学式（２）および（３）中のＲ1、Ｒ2、およびＲ3として用いられうる直鎖状または分枝状の炭素数１〜２０のオキシアルキレン基の例としては、例えば、メチレンオキシ基、エチレンオキシ基、プロピレンオキシ基、イソプロピレンオキシ基、ブチレンオキシ基、イソブチレンオキシ基、ｓｅｃ−ブチレンオキシ基、ｔｅｒｔ−ブチレンオキシ基、ペンチレンオキシ基、イソペンチレンオキシ基、ネオペンチレンオキシ基、へキシレンオキシ基、へプチレンオキシ基、オクチレンオキシ基、ノニレンオキシ基、デシレンオキシ基、ウンデシレンオキシ基、ドデシレンオキシ基、トリデシレンオキシ基、テトラデシレンオキシ基、ペンタデシレンオキシ基、ヘキサデシレンオキシ基、ヘプタデシレンオキシ基、オクタデシレンオキシ基、ノナデシレンオキシ基、エイコシレンオキシ基等が挙げられる。
【００４３】
炭素数２〜２０のアルキレンオキシカルボニル基の例としては、例えば、メチレンオキシカルボニル基、エチレンオキシカルボニル基等が挙げられる。
【００４４】
炭素数２〜２０のポリ（アルキレンオキシ）カルボニル基の例としては、例えば、ポリ（エチレンオキシ）カルボニル基が挙げられる。
【００４５】
なお、上記化学式（２）で表される化合物における、Ｒ1で表される基のＡ1で表される環への結合位置はいずれでもよく、特に制限されない。同様に、上記化学式（３）で表される化合物における、Ｒ2で表される基およびＲ3で表される基のＡ2で表される環への結合位置はいずれでもよく、特に制限されない。
【００４６】
環構造を有するドナーモノマーのさらに具体的な例としては、下記化学式（６）〜（１０）で表される化合物が好ましく挙げられる。
【００４７】
【化７】
2013129692.tif 000008
【００４８】
【化８】
2013129692.tif 000009
【００４９】
【化９】
2013129692.tif 000010
【００５０】
【化１０】
2013129692.tif 000011
【００５１】
【化１１】
2013129692.tif 000012
【００５２】
これら環構造を有するドナーモノマーは、単独でもまたは２種以上組み合わせても用いることができる。
【００５３】
環構造を有するドナーモノマーは、合成品を用いてもよいし市販品を用いてもよい。合成方法の例としては、例えば、実施例に記載の合成方法が挙げられる。市販品の例としては、例えば、「ＴＣＤ−ＶＥ」、「ＣＤＣＶＥ」、「ＢＯＲＶＥ」、「ＴＤＭＤＶＥ」、「ＴＤＭ−ＭＶＥ」、「ＣＨＶＥ」、「ＤＥＧＶ」（すべて製品名、すべて丸善石油化学株式会社製）等が挙げられる。
【００５４】
ドナーモノマーは、前記環構造を有するドナーモノマー以外に、または前記環構造を有するドナーモノマーに代えて、他のドナーモノマーを含んでもよい。このような他のドナーモノマーの例としては、例えば、単官能または多官能の鎖状のビニルエーテル化合物、Ｎ−ビニル化合物等が挙げられる。
【００５５】
単官能ビニルエーテル化合物の具体例としては、例えば、ｎ−プロピルビニルエーテル、イソプロピルビニルエーテル、ｎ−ブチルビニルエーテル、イソブチルビニルエーテル、ｎ−ヘキシルビニルエーテル、２−エチルヘキシルビニルエーテル、オクタデシルビニルエーテル、シクロヘキシルビニルエーテル、ドデシルビニルエーテル、アリルビニルエーテル、ヒドロキシエチルビニルエーテル、ヒドロキシブチルビニルエーテル、９−ヒドロキシノニルビニルエーテル、トリエチレングリコールモノビニルエーテル、フェニルビニルエーテル、ベンジルビニルエーテル、エチルエトキシビニルエーテル、アセチルエトキシエトキシビニルエーテル、ハイドロキノンジビニルエーテル、フルフリルビニルエーテル等が挙げられる。
【００５６】
二官能ビニルエーテル化合物の具体例としては、例えば、１，４−ブタンジオールジビニルエーテル、１，６−ヘキサンジオールジビニルエーテル、ネオペンチルグリコールジビニルエーテル、ノナンジオールジビニルエーテル、デカンジオールビニルエーテル、エチレングリコールジビニルエーテル、ジエチレングリコールジビニルエーテル、トリエチレングリコールジビニルエーテル（ＴＥＧＤＶＥ）、プロピレングリコールジビニルエーテル、ジプロピレングリコールビニルエーテル、ブチレングリコールジビニルエーテル、ジブチレングリコールジビニルエーテル、ネオペンチルグリコールジビニルエーテル、トリメチロールプロパンジビニルエーテル、エチレンオキサイド変性トリメチロールプロパンジビニルエーテル、ペンタエリスリトールジビニルエーテル、ビスフェノールＡジビニルエーテル、ジビニルレゾルシン、ジビニルハイドロキノン等が挙げられる。
【００５７】
三官能以上の多官能ビニルエーテル化合物の具体例としては、グリセリントリビニルエーテル、エチレンオキサイド変性グリセリントリビニルエーテル、トリメチロールプロパントリビニルエーテル、エチレンオキサイド変性トリメチロールプロパントリビニルエーテル、ペンタエリスリトールトリビニルエーテル、ペンタエリスリトールテトラビニルエーテル、エチレンオキサイド変性ペンタエリスリトールトリビニルエーテル、エチレンオキサイド変性ペンタエリスリトールテトラビニルエーテル、ジペンタエリスリトールヘキサビニルエーテル、エチレンオキサイド変性ジペンタエリスリトールヘキサビニルエーテル、ジトリメチロールプロパンヘキサビニルエーテル等が挙げられる。
【００５８】
Ｎ−ビニル化合物としては、例えば、Ｎ−ビニルホルムアミド、Ｎ−ビニルアセトアミド、Ｎ−ビニルピロリドン、Ｎ−ビニル−ε−カプロラクタム等が挙げられる。
【００５９】
これら他のドナーモノマーは、単独でもまたは２種以上組み合わせて用いてもよい。また、これら他のドナーモノマーは、合成品を用いてもよいし市販品を用いてもよい。
【００６０】
ドナーモノマーが環構造を有するドナーモノマーを含む場合の前記環構造を有するドナーモノマーの含有量は、ドナーモノマーの全質量に対して５〜６０質量％であることが好ましく、２０〜５０質量％であることがより好ましい。
【００６１】
また、本発明の光硬化性組成物中のドナーモノマーの含有量は、光硬化性組成物の全質量に対して５〜６０質量％であることが好ましく、２０〜５０質量％であることがより好ましい。
【００６２】
〔アクセプターモノマー〕
本発明の光硬化性組成物はアクセプターモノマーを含む。アクセプターモノマーが、前記脂環式の架橋環または縮合環を有する化合物を含む場合、脂環式の架橋環または縮合環を有する化合物（以下、環構造を有するアクセプターモノマーとも称する）の具体例としては、下記化学式（４）または（５）で表されるマレイミド化合物が挙げられる。
【００６３】
【化１２】
2013129692.tif 000013
【００６４】
前記化学式（４）および（５）中、
Ａ3およびＡ4は、それぞれ独立して、置換されているかまたは非置換の前記化学式（１）で表される環からなる群より選択される架橋環または縮合環であり、
Ｒ4、Ｒ5、Ｒ6、Ｒ7、Ｒ8、およびＲ9は、それぞれ独立して、炭素数１〜２０の直鎖状もしくは分枝状のアルキレン基、または炭素数１〜２０の直鎖状もしくは分枝状のオキシアルキレン基であり、
Ｅ1、Ｅ2、およびＥ3は、それぞれ独立して、オキシカルボニル基またはカルボニルオキシ基であり、
ｑ1、ｑ2、およびｑ3は、それぞれ独立して、０または１であり、
ｒ1、ｒ2、およびｒ3は、それぞれ独立して、０または１である。
【００６５】
前記化学式（４）および（５）のＲ4、Ｒ5、Ｒ6、Ｒ7、Ｒ8、およびＲ9で用いられる炭素数１〜２０の直鎖状または分枝状のアルキレン基、および炭素数１〜２０の直鎖状または分枝状のオキシアルキレン基の例は、上記と同様であるので、ここでは説明を省略する。
【００６６】
なお、上記化学式（４）で表される化合物における、Ｒ5で表される基のＡ3で表される環への結合位置はいずれでもよく、特に制限されない。同様に、上記化学式（５）で表される化合物における、Ｒ7で表される基およびＲ8で表される基のＡ4で表される環への結合位置はいずれでもよく、特に制限されない。
【００６７】
環構造を有するアクセプターモノマーのさらに具体的な例としては、下記化学式（１１）〜（１２）で表されるマレイミド化合物が挙げられる。
【００６８】
【化１３】
2013129692.tif 000014
【００６９】
【化１４】
2013129692.tif 000015
【００７０】
また、下記化学式（１３）で表されるマレイン酸エステル類や、下記化学式（１４）で表されるフマル酸エステル類なども、本発明に係る環構造を有するアクセプターモノマーとして好適に用いられる。
【００７１】
【化１５】
2013129692.tif 000016
【００７２】
【化１６】
2013129692.tif 000017
【００７３】
これら環構造を有するアクセプターモノマーは、単独でもまたは２種以上組み合わせても用いることができる。
【００７４】
前記環構造を有するアクセプターモノマーは、合成品を用いてもよいし市販品を用いてもよい。合成方法の例としては、例えば、実施例に記載の合成方法が挙げられる。
【００７５】
アクセプターモノマーは、前記環構造を有するアクセプターモノマー以外に、または前記環構造を有するアクセプターモノマーに代えて、他のアクセプターモノマーを含んでもよい。このような他のアクセプターモノマーの具体例としては、例えば、無水マレイン酸、マレイミド、Ｎ−メチルマレイミド、Ｎ−エチルマレイミド、Ｎ−ブチルマレイミド、Ｎ−（２−エチルヘキシル）マレイミド、Ｎ−ドデシルマレイミド、Ｎ−オクタデシルマレイミド、Ｎ−フェニルマレイミド、Ｎ−シクロヘキシルマレイミド、Ｎ−（ｐ−カルボメトキシフェニル）マレイミド、４，４’−ジマレイミドビスフェノールＦ、Ｎ−ブチルマレイミド、Ｎ−（２−クロロフェニル）マレイミド、Ｎ−（４−クロロフェニル）マレイミド、２，３−ジメチル−１−Ｎ−（２−メタクリルオキシエチルマレイミド、または下記化学式（１５）〜（１８）で表される化合物等のマレイミド類；マレイン酸、フマル酸；マレイン酸ジメチル、マレイン酸ジエチル、マレイン酸ジイソプロピル、マレイン酸ジ−ｎ−ブチル、マレイン酸ジ−ｔｅｒｔ−ブチル、マレイン酸ジ（２−エチルヘキシル）等のマレイン酸エステル類；フマル酸ジメチル、フマル酸ジエチル、フマル酸ジイソプロピル、フマル酸ジ−ｎ−ブチル、フマル酸ジ−ｔｅｒｔ−ブチル、フマル酸ジ（２−エチルヘキシル）等のフマル酸エステル類等が挙げられる。これら他のアクセプターモノマーは、単独でもまたは２種以上組み合わせて用いてもよい。また、これら他のアクセプターモノマーは、合成品を用いてもよいし市販品を用いてもよい。
【００７６】
【化１７】
2013129692.tif 000018
【００７７】
【化１８】
2013129692.tif 000019
【００７８】
【化１９】
2013129692.tif 000020
【００７９】
【化２０】
2013129692.tif 000021
【００８０】
アクセプターモノマーが環構造を有するアクセプターモノマーを含む場合の前記環構造を有するアクセプターモノマーの含有量は、アクセプターモノマーの全質量に対して５〜６０質量％であることが好ましく、２０〜５０質量％であることがより好ましい。
【００８１】
また、本発明の光硬化性組成物中のアクセプターモノマーの含有量は、光硬化性組成物の全質量に対して５〜６０質量％であることが好ましく、２０〜５０質量％であることがより好ましい。
【００８２】
〔その他のモノマー〕
本発明の光硬化性組成物は、ドナーモノマーおよびアクセプターモノマー以外の他のモノマーを、本発明の効果を損なわない範囲で適宜含むことができる。
【００８３】
その他のモノマーの具体例としては、例えば、イソアミルアクリレート、ステアリルアクリレート、ラウリルアクリレート、デシルアクリレート）、イソミルスチルアクリレート）、イソステアリルアクリレート、２−エチルヘキシルアクリレート、２−ヒドロキシブチルアクリレート、ブトキシエチルアクリレート、エトキシジエチレングリコールアクリレート、メトキシジエチレングリコールアクリレート、メトキシプロピレングリコールアクリレート、フェノキシエチルアクリレート、テトラヒドロフルフリルアクリレート、イソボルニルアクリレート、２−ヒドロキシエチルアクリレート、２−ヒドロキシプロピルアクリレート、２−ヒドロキシ−３−フェノキシプロピルアクリレート、ｔ−ブチルシクロヘキシルアクリレート等の単官能アクリレートモノマー；トリエチレングリコールジアクリレート、テトラエチレングリコールジアクリレート、トリプロピレングリコールジアクリレート、１，４−ブタンジオールジアクリレート、１，６−ヘキサンジオールジアクリレート、１，９−ノナンジオールジアクリレート、ネオペンチルグリコールジアクリレート、ウレタンアクリレート、ポリエステルアクリレート等の二官能アクリレートモノマー、トリメチロールプロパントリアクリレート、ペンタエリスリトールトリアクリレート、ペンタエリスリトールテトラアクリレートジペンタエリスリトールヘキサアクリレート等の三以上の多官能アクリレートモノマー等が挙げられる。これらその他のモノマーは、単独でもまたは２種以上組み合わせて用いてもよい。
【００８４】
〔光硬化性組成物の製造方法〕
本発明の光硬化性組成物は、ドナーモノマー、アクセプターモノマー、および必要に応じて添加される他の成分を、撹拌機やペイントシェーカー等の装置を用いて攪拌混合することにより製造することができる。
【００８５】
混合時間および混合時間は、特に制限されないが、好ましくは２５〜５０℃の温度範囲で、好ましくは０．５〜２時間混合される。
【００８６】
〔光ラジカル重合開始剤〕
本発明に係る光硬化性組成物および光硬化性インクジェットインクにおいては、アクセプターモノマーとして用いられるマレイミド化合物自身も光ラジカル重合開始剤として働くが、より光硬化感度を高めるために、マレイミド化合物以外の光ラジカル重合開始剤を用いることが好ましい。用いられる他の光ラジカル重合開始剤としては下記のものが挙げられる。
【００８７】
１）ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４’−ジメチルアミノベンゾフェノン等のベンゾフェノン類、およびそれらの塩
２）チオキサントン、２，４−ジエチルチオキサントン、イソプロピルチオキサントン、クロロチオキサントン、イソプロポキシクロロチオキサントン等のチオキサントン類、およびそれらの塩
３）エチルアントラキノン、ベンズアントラキノン、アミノアントラキノン、クロロアントラキノン等のアントラキノン類
４）アセトフェノン類
５）ベンゾインメチルエーテル等のベンゾインエーテル類
６）２，４，６−トリハロメチルトリアジン類
７）１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，４−ジ（ｐ−メトキシフェニル）−５−フェニルイミダゾール２量体、２−（２，４−ジメトキシフェニル）−４，５−ジフェニルイミダゾール２量体、２，４，５−トリアリールイミダゾール２量体等のイミダゾール類
８）ベンジルジメチルケタール、２−ベンジル−２−ジメチルアミノ−１−（４−モルフォリノフェニル）ブタン−１−オン、２−メチル−１−［４−（メチルチオ）フェニル］−２−モルフォリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等のベンゾイン類
９）９−フェニルアクリジン、１，７−ビス（９，９’−アクリジニル）ヘプタン等のアクリジン誘導体
１０）ビスアシルホスフィンオキサイド、ビスフェニルホスフィンオキサイド、（２，４，６−トリメチルベンゾイル）−ジフェニル−ホスフィンオキサイド
１１）４−（２−ヒドロキシエトキシ）フェニル−（２−ヒドロキシ−２−プロピル）ケトン、およびこれらのエチレンオキシド付加物。
【００８８】
光ラジカル重合開始剤の市販品の例としては、例えば、Ｄａｒｏｃｕｒ（登録商標）１１７３、Ｄａｒｏｃｕｒ（登録商標）ＴＰＯ等が挙げられる。
【００８９】
これら光ラジカル重合開始剤は、単独でもまたは２種以上組み合わせて用いてもよい。
【００９０】
また、これら光ラジカル重合開始剤は、本発明のインクジェットインクにそのまま加えてもよいし、溶液の状態で加えてもよい。
【００９１】
光ラジカル重合開始剤の添加量は、光硬化性組成物の全質量に対して、好ましくは０．１〜２０質量％、より好ましくは４〜１２質量％の範囲である。
【００９２】
その他、欧州特許出願公開第１６７４４９９号明細書記載のデンドリマーコアに開始剤構造、アミン系開始助剤を結合させたタイプ、欧州特許出願公開第２１６１２６４号明細書、欧州特許出願公開第２１８９４７７号明細書に記載の重合性基を有する開始剤、アミン系開始助剤、欧州特許第１９２７６３２号明細書に記載の複数のアミン系開始助剤を１分子内に有するタイプ、国際公開２００９／０６０２３５号に記載の分子内に複数のチオキサントンを含有するタイプ、Ｌａｍｂｅｒｔｉ社より市販されているＥＳＡＣＵＲＥ（登録商標）ＯＮＥ、ＥＳＡＣＵＲＥ（登録商標）ＫＩＰ１５０等に代表されるα−ヒドロキシプロピオフェノンが側鎖に結合したオリゴマータイプの重合開始剤なども好ましく用いられる。
【００９３】
〔光増感剤〕
本発明の光硬化性組成物および光硬化性インクジェットインクには、吸収波長を長波にする目的で、光増感剤を用いることができる。光増感剤の例としては、ベンゾフェノン類、チオキサントン類、スチリルケトン類、クマリン類、ローダミン類、シアニン類、メロシアニン類などをあげることができる。また、特開２０１０−０１８７２８号公報などに記載されているジヒドロベンゾチアイン−４−オンを用いてもよい。光増感剤を用いる場合の光増感剤の添加量は、光ラジカル重合開始剤の添加量の０．１質量倍から２質量倍までの範囲が好ましい。
【００９４】
これら光増感剤は、単独でもまたは２種以上組み合わせて用いてもよい。
【００９５】
また、表面硬化性を高める目的で、ｐ−ジメチルアミノ安息香酸エチル、ｐ−ジメチルアミノ安息香酸アミル、トリエタノールアミンなどを加えてもよい。
【００９６】
〔ラジカル重合禁止剤〕
本発明の光硬化性組成物および光硬化性インクジェットインクにおいては、保存安定性を得るために、ラジカル重合禁止剤を添加することが好ましい。
【００９７】
ラジカル重合禁止剤の具体例としては、例えば、メトキノン（ヒドロキノンモノメチルエーテル）、ハイドロキノン、４−メトキシ−１−ナフトール、ヒンダードアミン系酸化防止剤、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、各種糖類、リン酸系酸化防止剤、亜硝酸塩、亜硫酸塩、チオ硫酸塩、ヒドロキシルアミン誘導体、ニトロキシルラジカル類、ジシアンジアミドとポリアルキレンポリアミンの重縮合物等が挙げられる。特に、ニトロキシルラジカル類が好ましい。
【００９８】
ラジカル重合禁止剤の添加量は、光硬化性組成物の全質量に対して、１０〜５０００ｐｐｍであることが好ましい。１０ｐｐｍ以上では、所望の保存安定性が得られ、インクの増粘やインクジェットノズルに対する撥液性を得ることができ、吐出安定性を有する。一方、５０００ｐｐｍ以下であれば、重合開始剤のラジカル発生効率を損なうことがなく、高い硬化感度を維持することができる。
【００９９】
これらラジカル重合禁止剤は、単独でもまたは２種以上組み合わせて用いてもよい。
【０１００】
〔着色剤〕
本発明の光硬化性インクジェットインクは、着色剤を用いて、有色の光硬化性のインクジェットインクとして用いてもよい。
【０１０１】
この場合、着色剤としては、染料、顔料いずれも用いることが出来るが、光硬化の特性上、光劣化しにくい顔料を色材として用いることが好ましい。用いられる顔料としては、カーボンブラック、酸化チタン、炭酸カルシウム等の無色無機顔料または有色有機顔料を使用することができる。有機顔料としては、トルイジンレッド、トルイジンマルーン、ハンザイエロー、ベンジジンイエロー、ピラゾロンレッドなどの不溶性アゾ顔料、リトールレッド、ヘリオボルドー、ピグメントスカーレット、パーマネントレッド２Ｂ等の溶性アゾ顔料；アリザリン、インダントロン、チオインジゴマルーン等の建染染料からの誘導体；フタロシアニンブルー、フタロシアニングリーン等のフタロシアニン系有機顔料；キナクリドンレッド、キナクリドンマゼンタ等のキナクリドン系有機顔料；ペリレンレッド、ペリレンスカーレット等のペリレン系有機顔料；イソインドリノンイエロー、イソインドリノンオレンジ等のイソインドリノン系有機顔料；ピランスロンレッド、ピランスロンオレンジ等のピランスロン系有機顔料；チオインジゴ系有機顔料、縮合アゾ系有機顔料、ベンズイミダゾロン系有機顔料、キノフタロンイエロー等のキノフタロン系有機顔料；イソインドリンイエローなどのイソインドリン系有機顔料；その他の顔料として、フラバンスロンイエロー、アシルアミドイエロー、ニッケルアゾイエロー、銅アゾメチンイエロー、ペリノンオレンジ、アンスロンオレンジ、ジアンスラキノニルレッド、ジオキサジンバイオレット等が挙げられる。
【０１０２】
有機顔料をカラーインデックス（Ｃ．Ｉ．）Ｎｏ．で以下に例示する。
【０１０３】
Ｃ．Ｉ．ピグメントイエロー１２、１３、１４、１７、２０、２４、７４、８３、８６、９３、１０９、１１０、１１７、１２０、１２５、１２８、１２９、１３７、１３８、１３９、１４７、１４８、１５０、１５１、１５３、１５４、１５５、１６６、１６８、１８０、１８５、
Ｃ．Ｉ．ピグメントオレンジ１６、３６、４３、５１、５５、５９、６１、
Ｃ．Ｉ．ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、
Ｃ．Ｉ．ピグメントバイオレット１９、２３、２９、３０、３７、４０、５０、
Ｃ．Ｉ．ピグメントブルー１５、１５：１、１５：３、１５：４、１５：６、２２、６０、６４、
Ｃ．Ｉ．ピグメントグリーン７、３６、
Ｃ．Ｉ．ピグメントブラウン２３、２５、２６。
【０１０４】
上記有機顔料の中でも、キナクリドン系有機顔料、フタロシアニン系有機顔料、ベンズイミダゾロン系有機顔料、イソインドリノン系有機顔料、縮合アゾ系有機顔料、キノフタロン系有機顔料、およびイソインドリン系有機顔料等は耐光性が優れているため好ましい。
【０１０５】
有機顔料は、レーザ散乱による測定値でインクジェットインク中の平均粒径が１５〜２５０ｎｍの微細粒子であることが好ましい。顔料の平均粒径が１５ｎｍ未満の場合は、粒径が小さくなることによる耐光性の低下が生じる場合があり、２５０ｎｍを超える場合は、粗大粒子が多く含まれるようになるために、インクジェットヘッドの目詰まりの原因になり、吐出安定性の低下や、サテライトと言われる微小のミストが発生する問題が起こる場合がある。ただし、酸化チタンの場合は白色度と隠蔽性を持たせるために平均粒径は、好ましくは１５０〜３００ｎｍ、より好ましくは１８０〜２５０ｎｍである。
【０１０６】
また、インクジェットインク中の顔料の最大粒径は、１μｍを越えないよう、十分に分散させるか、またはろ過により粗大粒子を除くことが好ましい。粗大粒子が存在すると、やはり吐出安定性が低下する場合がある。有機顔料の分散による微細化は、公知の分散方法を用いて行うことが出来る。
【０１０７】
また、顔料の表面は、顔料分散剤との吸着を促進させ、顔料の分散安定性を確保するために、酸性処理または塩基性処理、シナージストや各種カップリング剤による処理など、公知の技術により表面処理を行うことが好ましい。
【０１０８】
インクジェットインク中の顔料の含有量は、十分な濃度および十分な耐光性を得る目的から、白色を除く色の場合１．５〜８質量％であることが好ましく、酸化チタンを用いた白色インクの場合１０〜３０質量％の範囲であることが好ましい。
【０１０９】
なお、これら着色剤は、単独でもまたは２種以上組み合わせて用いてもよい。
【０１１０】
〔顔料分散剤〕
本発明の光硬化性インクジェットインクに含まれる顔料分散剤としては、例えば、水酸基含有カルボン酸エステル、長鎖ポリアミノアマイドと高分子量酸エステルとの塩、高分子量ポリカルボン酸の塩、長鎖ポリアミノアマイドと極性酸エステルとの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、ステアリルアミンアセテート、顔料誘導体等を挙げることができる。
【０１１１】
具体例としては、ＢＹＫ  Ｃｈｅｍｉｅ社製の「Ａｎｔｉ−Ｔｅｒｒａ（登録商標）−Ｕ（ポリアミノアマイド燐酸塩）」、「Ａｎｔｉ−Ｔｅｒｒａ（登録商標）−２０３／２０４（高分子量ポリカルボン酸塩）」、「Ｄｉｓｐｅｒｂｙｋ（登録商標）−１０１（ポリアミノアマイド燐酸塩と酸エステル）、１０７（水酸基含有カルボン酸エステル）、１１０（酸基を含む共重合物）、１３０（ポリアマイド）、１６１、１６２、１６３、１６４、１６５、１６６、１７０（高分子共重合物）」、「４００」、「Ｂｙｋｕｍｅｎ（登録商標）」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコーン系）」、「Ｌａｃｔｉｍｏｎ（登録商標）（長鎖アミンと不飽和酸ポリカルボン酸とシリコーン）」等が挙げられる。
【０１１２】
また、Ｅｆｋａ  ＣＨＥＭＩＣＡＬＳ社製の「エフカ（登録商標）４４、４６、４７、４８、４９、５４、６３、６４、６５、６６、７１、７０１、７６４、７６６」、「エフカポリマー（登録商標）１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」；共栄社化学株式会社製の「フローレンＴＧ−７１０（ウレタンオリゴマー）」、「フローノンＳＨ−２９０、ＳＰ−１０００」、「ポリフローＮｏ．５０Ｅ、Ｎｏ．３００（アクリル系共重合物）」；楠本化成株式会社製の「ディスパロン（登録商標）ＫＳ−８６０、８７３ＳＮ、８７４（高分子分散剤）、＃２１５０（脂肪族多価カルボン酸）、＃７００４（ポリエーテルエステル型）」等が挙げられる。
【０１１３】
さらには、花王株式会社製の「デモール（登録商標）ＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノール（登録商標）Ｌ−１８（ポリカルボン酸型高分子）」、「エマルゲン（登録商標）９２０、９３０、９３１、９３５、９５０、９８５（ポリオキシエチレンノニルフェニルエーテル）」、「アセタミン（登録商標）２４（ココナッツアミンアセテート）、８６（ステアリルアミンアセテート）」；日本ルーブリゾール株式会社製の「ソルスパース（登録商標）５０００（フタロシアニンアンモニウム塩系）、７０００、１３２４０、１３９４０（ポリエステルアミン系）、１７０００（脂肪酸アミン系）、２４０００ＧＲ、３２０００」；日光ケミカルズ株式会社製の「ニッコール（登録商標）Ｔ１０６（ポリオキシエチレンソルビタンモノオレート）、ＭＹＳ−ＩＥＸ（ポリオキシエチレンモノステアレート）、Ｈｅｘａｇｌｉｎｅ４−０（ヘキサグリセリルテトラオレート）」、味の素ファインテクノ株式会社製のアジスパー（登録商標）８２１、８２２、８２４等が挙げられる。
【０１１４】
これらの顔料分散剤は、顔料１００質量％に対して、好ましくは５〜７０質量％、より好ましくは１０〜５０質量％の範囲で含有させる。５質量％以上であれば分散安定性が得られ、７０質量％以下であれば吐出安定性が得られる。
【０１１５】
さらに、これらの顔料分散剤は、０℃におけるインクジェットインク全体への溶解性が５質量％以上であることが好ましい。溶解性が５質量％未満であると、インクを０℃〜１０℃程度の間で低温保存をしたときに、ポリマーゲルまたは顔料の軟凝集体が発生する場合があり、インクの保存安定性および吐出安定性が低下する場合がある。
【０１１６】
なお、これら顔料分散剤は、単独でもまたは２種以上組み合わせて用いてもよい。
【０１１７】
〔その他の添加剤〕
本発明の光硬化性組成物または光硬化性インクジェットインクは、上記で説明した以外に、必要に応じて、出射安定性、プリントヘッドやインク包装容器適合性、保存安定性、画像保存性、その他の諸性能向上の目的に応じて、公知の各種添加剤、例えば、界面活性剤、滑剤、充填剤、消泡剤、ゲル化剤、増粘剤、比抵抗調整剤、皮膜形成剤、紫外線吸収剤、酸化防止剤、退色防止剤、防ばい剤、防錆剤等を適宜選択して用いることができる。
【０１１８】
さらに、必要に応じてエステル系溶剤、エーテル系溶剤、エーテルエステル系溶剤、ケトン系溶剤、芳香族炭化水素溶剤、含窒素系有機溶剤など少量の溶剤を添加することもできる。
【０１１９】
溶剤の具体例としては、例えば、ジメチルスルホキシド、ジエチルスルホキシド、メチルエチルスルホキシド、ジフェニルスルホキシド、テトラエチレンスルホキシド、ジメチルスルホン、メチルエチルスルホン、メチル−イソプロピルスルホン、メチル−ヒドロキシエチルスルホン、スルホラン、或いは、Ｎ−メチル−２−ピロリドン、２−ピロリドン、β−ラクタム、Ｎ，Ｎ−ジメチルホルムアミド、Ｎ，Ｎ−ジエチルホルムアミド、Ｎ，Ｎ−ジメチルアセトアミド、１，３−ジメチル−２−イミダゾリジノン、３−メチル−２−オキサゾリジノン、γ−ブチロラクトン、γ−バレロラクトン、イソホロン、シクロヘキサノン、炭酸プロピレン、アニソール、メチルエチルケトン、アセトン、乳酸エチル、乳酸ブチル、ジオキサン、酢酸エチル、酢酸ブチル、ジエチレングリコールジメチルエーテル、二塩基酸エステル、メトキシブチルアセテート等が挙げられる。
【０１２０】
溶剤の別の具体例としては、例えば、ジエチレングリコールモノエチルエーテル、トリエチレングリコールモノメチルエーテル、ジプロピレングリコールモノメチルエーテル、トリプロピレングリコールモノメチルエーテル等のアルキレングリコールモノアルキルエーテル類、エチレングリコールジブチルエーテル、テトラエチレングリコールジメチルエーテル等のアルキレングリコールジアルキルエーテル類、エチレングリコールモノブチルエーテルアセテート等のアルキレングリコールモノアルキルエーテルアセテート類、ジエチレングリコールジエチルエーテル、ジプロピレングリコールジメチルエーテル、ジプロピレングリコールジエチルエーテル、エチレングリコールジアセテート、プロピレングリコールジアセテート等が挙げられる。
【０１２１】
これら溶剤を、光硬化性組成物または光硬化性インクジェットインク中に、好ましくは１．５〜３０質量％、より好ましくは１．５〜１５質量％の含有量で含有させると、ポリ塩化ビニル等の樹脂記録媒体に対する密着性が向上する。
【０１２２】
なお、これら溶剤は、単独でもまたは２種以上組み合わせて用いてもよい。
【０１２３】
また、本発明の光硬化性組成物または光硬化性インクジェットインクに使用することができる界面活性剤としては、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤、シリコーン系やフッ素系の界面活性剤が挙げられ、シリコーン系またはフッ素系の界面活性剤がより好ましい。
【０１２４】
シリコーン系またはフッ素系の界面活性剤を添加することで、ポリ塩化ビニルシートをはじめ種々の疎水性樹脂からなる記録媒体や、印刷本紙などの吸収が遅い記録媒体に対して、インク混じりをより抑えることができ、高画質な印字画像を得られる。該界面活性剤は、低表面張力の水溶性有機溶剤と併用することが特に好ましい。
【０１２５】
シリコーン系の界面活性剤としては、好ましくはポリエーテル変性ポリシロキサン化合物が挙げられ、例えば、信越化学工業株式会社製のＫＦ−３５１Ａ、ＫＦ−６４２、Ｘ−２２−４２７２やビッグケミー・ジャパン株式会社製のＢＹＫ−３０７、ＢＹＫ−３４５、ＢＹＫ−３４７、ＢＹＫ−３４８、東芝シリコーン株式会社製のＴＳＦ４４５２などが挙げられる。
【０１２６】
フッ素系の界面活性剤は、通常の界面活性剤の疎水性基の炭素に結合した水素の代わりに、その一部または全部をフッ素で置換したものを意味する。このうち、分子内にパーフルオロアルキル基を有するものが好ましい。
【０１２７】
フッ素系の界面活性剤のうち、ある種のものはＤＩＣ株式会社からメガファック（登録商標）（Ｍｅｇａｆａｃ）Ｆなる商品名で、旭硝子株式会社からサーフロン（登録商標）（Ｓｕｒｆｌｏｎ）なる商品名で、ミネソタ・マイニング・アンド・マニファクチュアリング・カンパニー社からフルオラッド（登録商標）（Ｆｌｕｏｒａｄ）ＦＣなる商品名で、インペリアル・ケミカル・インダストリー社からモンフロール（登録商標）（Ｍｏｎｆｌｏｒ）なる商品名で、イー・アイ・デュポン・ネメラス・アンド・カンパニー社からゾニルス（登録商標）（Ｚｏｎｙｌｓ）なる商品名で、ファルベベルケ・ヘキスト社からリコベット（登録商標）（Ｌｉｃｏｗｅｔ）ＶＰＦなる商品名で、またネオス社からフタージェント（登録商標）なる商品名で、それぞれ市販されている。
【０１２８】
これら界面活性剤は、単独でもまたは２種以上組み合わせて用いてもよい。
【０１２９】
界面活性剤の添加量としては、光硬化性組成物または光硬化性インクジェットインクの全質量に対して、０．１質量％以上２．０質量％未満が好ましい。
【０１３０】
インクの表面張力としては、１５ｍＮ／ｍ以上であれば、インクジェットヘッドのノズル周りが濡れて吐出能力が低下することがなく、また３５ｍＮ／ｍ未満であれば表面エネルギーが通常の紙よりも低いコート紙や樹脂製の記録媒体によく濡れて白ぬけが発生することがないため好ましい。
【０１３１】
〔光硬化性インクジェットインクの調製方法〕
本発明の光硬化性インクジェットインクは、上記の光硬化性組成物、着色剤、顔料分散剤などをサンドミル、ペイントシェーカー等の通常の分散機を用いてよく分散することにより製造される。分散させる際には、ジルコニアビーズ等を用いてもよい。また、予め顔料が高濃度で含まれる濃縮液を調製しておき、ドナーモノマーやアクセプターモノマーなどの重合性化合物で希釈する方法も好ましい。通常の分散機による分散においても、充分な分散が可能であり、このため、過剰な分散エネルギーが掛からず、多大な分散時間を必要としないので、インク成分の分散時の変質を招き難く、安定性に優れたインクが調製できる。調製されたインクは、孔径が好ましくは３μｍ以下、より好ましくは１μｍ以下のフィルターで濾過することが好ましい。
【０１３２】
〔インクジェットインクの物性〕
インクジェットインクは、細いミクロンオーダーのインクジェットヘッドノズルから吐出されるために、粘度は２５℃において５〜１００ｍＰａ・ｓであり、シェアレート依存性が出来るだけ小さく、表面張力は２５℃において２２〜３５ｍＮ／ｍの範囲にあること、顔料以外に１μｍを超えるようなゲル状物質が無いこと、電導度は１０μＳ／ｃｍ以下の電導度とし、かつヘッド内部での電気的な腐食のないインクジェットインクとすることが好ましい。コンティニュアスタイプにおいては、電解質による電導度の調整が必要であり、この場合には０．５ｍＳ／ｃｍ以上の電導度に調整する必要がある。
【０１３３】
〔硬化方法〕
本発明の光硬化性組成物または光硬化性インクジェットインクは、基材に塗布後、紫外線を照射して硬化させることが好ましい。紫外線の光源としては、例えば、紫外線ＬＥＤ、紫外線レーザ、水銀アークランプ、キセノンアークランプ、低圧水銀灯、高圧水銀灯、螢光ランプ、炭素アークランプ、タングステン−ハロゲン複写ランプ、または太陽光を使用することができる。
【０１３４】
硬化させる際の積算光量は、特に制限されないが、１０〜２００ｍＪ／ｃｍ2であることが好ましい。
【０１３５】
〔画像形成方法〕
本発明の光硬化性インクジェットインクを用いた画像形成方法は、特に制限されないが、例えば、紫外線を付与する照射装置を具備したインクジェットプリンターで、インクジェットインクを重ねて硬化する多数回パス方式のシリアル記録方法、または１回のパスで記録するライン記録方法などが挙げられる。具体的には、インクジェットインクを基材上に付与し、基材上のインクジェットインクに紫外線を照射してインクジェットインクを硬化または半硬化状態とし、この上にフレッシュなインクジェットインクを付与し、活性エネルギー線によりインクジェットインクを硬化させる工程を含むものである。
【０１３６】
本発明の画像形成方法に用いられる基材としては、従来、各種の用途で使用されている広汎な合成樹脂が全て対象となり、具体的には、例えばポリエステル、ポリ塩化ビニル、ポリエチレン、ポリウレタン、ポリプロピレン、（メタ）アクリル樹脂、ポリカーボネート、ポリスチレン、アクリロニトリル・ブタジエン・スチレン共重合体、ポリエチレンテレフタレート、ポリブタジエンテレフタレート等が挙げられ、これらの合成樹脂基材の厚みや形状は何ら限定されない。この他にも金属類、ガラス、印刷用紙なども使用できる。
【実施例】
【０１３７】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１３８】
下記表１に示されるアクセプターモノマーａ−１〜ａ−１０および表２に示されるドナーモノマーｂ−１〜ｂ−１０を準備した。
【０１３９】
（合成例１：アクセプターモノマーａ−１の合成）
【０１４０】
【化２１】
2013129692.tif 000022
【０１４１】
撹拌機、ジムロート冷却機、温度計およびトラップを備えた３００ｍｌナス型フラスコに、特許第３５９９１６０号明細書に記載の方法で合成した２−マレイミド−２−メチル酢酸３３．８ｇ、塩化チオニル２８．５ｇおよびトルエン２００ｍｌを順次仕込み、反応温度７０℃の条件で６時間撹拌した。反応液を室温まで冷却したのち、ここへトリエチルアミン２４．３ｇを仕込み、反応液を撹拌しながらトリシクロデカノール３０．４ｇを３０分かけて滴下した。そのまま室温条件下で１２時間撹拌して反応終了とした。反応液をろ過して塩を取り除き、続いてこの反応液を飽和炭酸水素ナトリウム水溶液１００ｍｌで３回、飽和食塩水１００ｍｌで１回洗浄した。有機層を硫酸マグネシウムで乾燥後、濃縮してアクセプターモノマーａ−１を５１．５ｇ（収率８５％）で得た。
【０１４２】
この方法と同様の合成方法で、アクセプターモノマーａ−２〜ａ−１０を合成した。
【０１４３】
（合成例２：ドナーモノマーｂ−７の合成）
【０１４４】
【化２２】
2013129692.tif 000023
【０１４５】
撹拌機、ジムロート冷却機、温度計およびトラップを備えた３００ｍｌナス型フラスコに、トリシクロデカン−４−カルボン酸３６．０ｇ、塩化チオニル２８．５ｇおよびトルエン２００ｍｌを順次仕込み、反応温度７０℃の条件で６時間撹拌した。反応液を室温まで冷却したのち、ここへトリエチルアミン２４．３ｇを仕込み、反応液を撹拌しながらジエチレングリコールモノビニルエーテル（ＤＥＧＶ）２６．４ｇを３０分かけて滴下した。そのまま室温条件下で１２時間撹拌して反応終了とした。反応液をろ過して塩を取り除き、続いてこの反応液を飽和炭酸水素ナトリウム水溶液１００ｍｌで３回、飽和食塩水１００ｍｌで１回洗浄した。有機層を硫酸マグネシウムで乾燥後、濃縮してドナーモノマーｂ−７を４８．３ｇ（収率８２％）で得た。
【０１４６】
この方法と同様の合成方法で、ドナーモノマーｂ−５およびｂ−８を合成した。
【０１４７】
ドナーモノマーｂ−１として、丸善石油化学株式会社製、製品名「ＴＣＤ−ＶＥ」を用いた。同様に、ドナーモノマーｂ−２として、丸善石油化学株式会社製、製品名「ＣＤＣＶＥ」を、ドナーモノマーｂ−３として、丸善石油化学株式会社製、製品名「ＢＯＲＶＥ」を、ドナーモノマーｂ−４として、丸善石油化学株式会社製、製品名「ＴＤＭＤＶＥ」を、ドナーモノマーｂ−６として、丸善石油化学株式会社製、製品名「ＴＤＭ−ＭＶＥ」を、ドナーモノマーｂ−９として、丸善石油化学株式会社製、製品名「ＣＨＶＥ」を、ドアーモノマーｂ−１０として、丸善石油化学株式会社製、製品名「ＤＥＧＶ」を、それぞれ用いた。
【０１４８】
アクセプターモノマーａ−１〜ａ−１０、およびドナーモノマーｂ−１〜ｂ−１０の構造および分子量を下記表１および２に示す。
【０１４９】
【表１】
2013129692.tif 000024
【０１５０】
【表２】
2013129692.tif 000025
【０１５１】
［実施例１−１］
アクセプターモノマーａ−１  ４８．９質量％、ＴＥＧＤＶＥ（トリエチレングリコールジビニルエーテル）４８．９質量％、光ラジカル重合開始剤（ＢＡＳＦ社製、Ｄａｒｏｃｕｒ（登録商標）１１７３）２．１質量％、およびＴＥＭＰＯ（２，２，６，６−テトラメチルピペリジニル−Ｎ−オキシル）０．１質量％を、撹拌スターラーを用いて、５０℃で３０分間攪拌混合し、光硬化性組成物１−１を作製した。
【０１５２】
［実施例１−２〜実施例１−８］
アクセプターモノマーａ−１をアクセプターモノマーａ−２〜ａ−８に変更したこと以外は、実施例１−１と同様にして光硬化性組成物１−２〜１−８を作製した。
【０１５３】
［比較例１−１〜比較例１−２］
アクセプターモノマーａ−１をアクセプターモノマーａ−９〜ａ−１０に変更したこと以外は、実施例１−１と同様にして光硬化性組成物１−９〜１−１０を作製した。
【０１５４】
作製した光硬化性組成物１−１〜１−１０について、以下の方法で出射性、光硬化感度および硬化膜のカールを評価した。評価結果を下記表３に示す。
【０１５５】
〔光硬化性組成物の評価〕
（出射性の評価）
コニカミノルタＩＪ株式会社製のピエゾヘッド５１２Ｌを用いて評価を行った。ヘッド温度を９０℃以下でインク粘度が１０ｍＰａ・ｓになる温度に設定するか、または９０℃でも１０ｍＰａ・ｓより大きい場合はヘッド温度を９０℃に設定した。８ｋＨｚの周波数で、４２ｐｌのインク液滴を１０分間連続吐出し、１Ｌ相当のインクを吐出した。その後、ヘッドの欠ノズルの数を調べ、下記基準で評価した。
【０１５６】
◎：欠ノズルは認められなかった
○：欠ノズルが１個以上全体の３％未満発生した
△：欠ノズルが全体の３％以上、１０％未満発生した
×：欠ノズルが全体の１０％以上発生した
（光硬化感度の評価）
得られた光硬化性組成物を、コニカミノルタＩＪ株式会社製のピエゾヘッド５１２Ｌを搭載したＵＶ硬化型プリンタに装填し、ＰＥＴ基材上に、画像解像度７２０×７２０ｄｐｉ（ｄｐｉとは１インチ、即ち２．５４ｃｍ当たりのドット数を表す）のベタ画像を形成した。その後、高圧水銀灯で１０、３０および１００ｍＪ／ｃｍ2の光量になるように、段階的にＵＶ照射した。それぞれの光量となるようにＵＶを照射した後、ベタ画像を触診して、硬化の程度を観察した。光硬化感度の評価は、以下の基準で行った。
【０１５７】
◎：光量３０ｍＪ／ｃｍ2で硬化した
○：光量３０ｍＪ／ｃｍ2では硬化しないが、光量５０ｍＪ／ｃｍ2では硬化した
△：光量５０ｍＪ／ｃｍ2では硬化しないが、光量１００ｍＪ／ｃｍ2では硬化した
×：光量１００ｍＪ／ｃｍ2でも硬化しなかった
（硬化膜のカールの評価）
得られた光硬化性組成物を、コニカミノルタＩＪ株式会社製のピエゾヘッド５１２Ｌを搭載したＵＶ硬化型プリンタに装填し、ポリ塩化ビニル基材上に、画像解像度７２０×７２０ｄｐｉ（ｄｐｉとは１インチ、即ち２．５４ｃｍ当たりのドット数を表す）のベタ画像を形成した。その後、高圧水銀灯で、１００ｍＪ／ｃｍ2の光量でＵＶ照射して硬化させた。このようにして画像を形成したポリ塩化ビニル基材を一晩静置して、そのときに画像（硬化膜）に生じたカールの度合いを目視観察し、下記の基準に基づいて硬化膜のカールを評価した。
【０１５８】
◎：全くカールが発生しない
○：硬化膜の両端にわずかにカールの発生が認められる
△：硬化膜の両端に強いカールの発生が認められる
×：硬化膜がロール状になる。
【０１５９】
【表３】
2013129692.tif 000026
【０１６０】
表３に示されるように、環構造を有するアクセプターモノマーを含む本発明の光硬化性組成物（実施例１−１〜１−８）は、出射性、光硬化感度および硬化膜のカールの全てを満足することがわかる。一方、環構造を有するアクセプターモノマーを含まない比較例１−１〜１−２の光硬化性組成物は、出射性、光硬化感度および硬化膜のカールの全てを満足するものではないことがわかる。比較例１−１の光硬化性組成物は、高分子量のアクセプターモノマーを含むため、出射性が低いことがわかる。一方、比較例１−２の光硬化性組成物は、アクセプターモノマーが架橋環または縮合環を有さないため、カールの抑制が十分ではないことがわかる。
【０１６１】
［実施例２−１］
ドナーモノマーｂ−１  ４８．９質量％、Ｎ−（２−エチルヘキシル）−マレイミド  ４８．９質量％、光ラジカル重合開始剤（ＢＡＳＦ社製、Ｄａｒｏｃｕｒ（登録商標）１１７３）２．１質量％、およびＴＥＭＰＯ  ０．１質量％を、撹拌スターラーを用いて、５０℃で３０分間攪拌混合し、光硬化性組成物２−１を作製した。
【０１６２】
［実施例２−２〜実施例２−８］
ドナーモノマーｂ−１をドナーモノマーｂ−２〜ｂ−８に変更したこと以外は、光硬化性組成物２−１と同様にして光硬化性組成物２−２〜２−８を作製した。
【０１６３】
［比較例２−１〜比較例２−２］
ドナーモノマーｂ−１をドナーモノマーｂ−９〜ｂ−１０に変更したこと以外は、光硬化性組成物２−１と同様にして光硬化性組成物２−９〜２−１０を作製した。
【０１６４】
実施例２−１〜実施例２−８において作製した光硬化性組成物の、出射性、光硬化感度、および硬化膜のカールを、上記と同様の方法で評価した。評価結果を下記表４に示す。
【０１６５】
【表４】
2013129692.tif 000027
【０１６６】
表４に示されるように、環構造を有するドナーモノマーを含む本発明の光硬化性組成物（実施例２−１〜２−８）は、出射性、光硬化感度および硬化膜のカールの全てを満足することがわかる。一方、環構造を有するドナーモノマーを含まない比較例２−１〜２−２の光硬化性組成物は、出射性、光硬化感度および硬化膜のカールの全てを満足するものではないことがわかる。
【０１６７】
［実施例３−１］
Ｎ−（２−エチルヘキシル）マレイミド  ３９．４ｇ、アクセプターモノマーａ−１  １０．０ｇ、Ｎ−ビニル−ε−カプロラクタム  ３９．５ｇ、カーボンブラック  ２．０ｇ、ソルスパース（登録商標）２４０００ＧＲ（日本ルーブリゾール株式会社製）１．０ｇ、およびＴＥＭＰＯ  ０．１ｇを混合し、粒径０．５ｍｍのジルコニアビーズとともにペイントシェーカーで６時間分散混合した。
【０１６８】
得られた分散混合液に、Ｄａｒｏｃｕｒ（登録商標）ＴＰＯ（ホスフィンオキシド系光ラジカル重合開始剤、ＢＡＳＦ社製）５．０ｇ、およびＱｕａｎｔａｃｕｒｅ（登録商標）ＩＴＸ（チオキサントン系光増感剤、Ａｃｅｔｏ  Ｃｈｅｍｉｃａｌ社製）３．０ｇを混合溶解させて、インクジェットインク３−１を作製した。
【０１６９】
［実施例３−２〜実施例３−４］
アクセプターモノマーａ−１の添加量を表５に示すように変更したこと以外は、実施例３−１と同様にしてインクジェットインク３−２〜３−４を作製した。
【０１７０】
［比較例３−１］
アクセプターモノマーａ−１の代わりに、アクセプターモノマーａ−９を用いたこと以外は、実施例３−１と同様にしてインクジェットインク３−５を作製した。
【０１７１】
［比較例３−２］
下記表５に示す組成で、インクジェットインク３−６を作製した。
【０１７２】
〔インクジェットインクの評価〕
（出射性の評価）
コニカミノルタＩＪ株式会社製のピエゾヘッド５１２Ｌを用いて評価を行った。ヘッド温度を６０℃以下でインク粘度が１０ｍＰａ・ｓになる温度に設定するか、または６０℃でも１０ｍＰａ・ｓより大きい場合はヘッド温度を６０℃に設定した。８ｋＨｚの周波数で、４２ｐｌのインク液滴を１０分間連続吐出し、１Ｌ相当のインクを吐出した。その後、ヘッドの欠ノズルの数を調べ、下記基準で評価した。
【０１７３】
◎：欠ノズルは認められなかった
○：欠ノズルが１個以上全体の３％未満発生した
△：欠ノズルが全体の３％以上、１０％未満発生した
×：欠ノズルが全体の１０％以上発生した
（光硬化感度の評価）
得られた光硬化性組成物を、コニカミノルタＩＪ株式会社製のピエゾヘッド５１２Ｌを搭載したＵＶ硬化型プリンタに装填し、ＰＥＴ基材上に、画像解像度７２０×７２０ｄｐｉ（ｄｐｉとは１インチ、即ち２．５４ｃｍ当たりのドット数を表す）のベタ画像を形成した。その後、高圧水銀灯で１０、３０および１００ｍＪ／ｃｍ2の光量になるように、段階的にＵＶ照射した。それぞれの光量となるようにＵＶを照射した後、ベタ画像を触診して、硬化の程度を観察した。光硬化感度の評価は、以下の基準で行った。
【０１７４】
◎：光量１０ｍＪ／ｃｍ2で硬化した
○：光量１０ｍＪ／ｃｍ2では硬化しないが、光量３０ｍＪ／ｃｍ2では硬化した
△：光量３０ｍＪ／ｃｍ2では硬化しないが、光量１００ｍＪ／ｃｍ2では硬化した
×：光量１００ｍＪ／ｃｍ2でも硬化しなかった
（硬化膜のカールの評価）
得られた光硬化性組成物を、コニカミノルタＩＪ株式会社製のピエゾヘッド５１２Ｌを搭載したＵＶ硬化型プリンタに装填し、ポリ塩化ビニル基材上に、画像解像度７２０×７２０ｄｐｉ（ｄｐｉとは１インチ、即ち２．５４ｃｍ当たりのドット数を表す）のベタ画像を形成した。その後、高圧水銀灯で、１００ｍＪ／ｃｍ2の光量でＵＶ照射して硬化させた。このようにして画像を形成したポリ塩化ビニル基材を一晩静置して、そのときに画像（硬化膜）に生じたカールの度合いを目視観察し、下記の基準に基づいて硬化膜のカールを評価した。
【０１７５】
◎：全くカールが発生しない
○：硬化膜の両端にわずかにカールの発生が認められる
△：硬化膜の両端に強いカールの発生が認められる
×：硬化膜がロール状になる
実施例３−１〜３−４、および比較例３−１〜３−２において作製したインクジェットインクの、出射性、光硬化感度、および硬化膜のカールを、上記と同様の方法で評価した。評価結果を下記表５に示す。なお、表５の各成分の含有量の単位はグラム（ｇ）である。
【０１７６】
【表５】
2013129692.tif 000028
【０１７７】
［実施例４−１］
Ｎ−（２−エチルヘキシル）マレイミド  ３９．４ｇ、ドナーモノマーｂ−１  １０．０ｇ、Ｎ−ビニル−ε−カプロラクタム  ３９．５ｇ、カーボンブラック  ２．０ｇ、ソ
ルスパース（登録商標）２４０００ＧＲ（ルーブリゾール社製）１．０ｇ、およびＴＥＭＰＯ  ０．１ｇを混合し、粒径０．５ｍｍのジルコニアビーズとともにペイントシェーカーで６時間分散混合した。
【０１７８】
得られた分散混合液に、Ｄａｒｏｃｕｒ（登録商標）ＴＰＯ（ホスフィンオキシド系光開始剤、ＢＡＳＦ社製）５．０ｇ、およびＱｕａｎｔａｃｕｒｅ（登録商標）ＩＴＸ（チオキサントン系光増感剤、Ａｃｅｔｏ  Ｃｈｅｍｉｃａｌ社製）３．０ｇを混合溶解させて、インクジェットインク４−１を作製した。
【０１７９】
［実施例４−２〜実施例４−４］
ドナーモノマーａ−１の添加量を下記表６に示すように変更したこと以外は、実施例４−１と同様にしてインクジェットインク４−２〜インクジェットインク４−４を作製した。
【０１８０】
［比較例４−１］
ドナーモノマーｂ−１の代わりに、ドナーモノマーｂ−１０を用いたこと以外は、実施例４−１と同様にしてインクジェットインク４−５を作製した。
【０１８１】
［比較例４−２］
下記表６に示す組成で、インクジェットインク４−６を作製した。
【０１８２】
実施例４−１〜４−４、および比較例４−１〜４−２において作製したインクジェットインクの、出射性、光硬化感度、および硬化膜のカールを、上記と同様の方法で評価した。評価結果を下記表６に示す。なお、表６の各成分の含有量の単位はグラム（ｇ）である。
【０１８３】
【表６】
2013129692.tif 000029
【０１８４】
実施例３−１〜３−４、実施例４−１〜４−４、比較例３−１〜３−２、および比較例４−１〜４−２の結果から、環構造を有するアクセプターモノマーまたはドナーモノマーを含む本発明のインクジェットインクは、出射性、光硬化感度および硬化膜のカールのバランスに優れることがわかる。一方、アクセプターモノマーまたはドナーモノマーとして高分子量の化合物を用いた場合には出射性が低下し、環構造を有さない化合物を用いた場合には硬化膜のカール抑制が低下することがわかる。
【産業上の利用可能性】
【０１８５】
本発明の光硬化性組成物は、様々な塗布法によって塗膜にされて、それを光硬化させることで種々の硬化樹脂膜となり、特に、インクジェット法で塗布される光硬化性インクジェットインクとして好適に用いられる。